(57)【要約】【課題】  意匠性に優れ、軽量で且つ耐衝撃性、耐擦傷性に優れた携帯用電子機器の筐体、時計部材等に好適に使用可能な、ジルコニアと繊維強化プラスチックスとの接合プレートを提供する。【解決手段】  ジルコニア質焼結体、繊維強化プラスチックスが積層し、互いに密着固定されてなる厚み２ｍｍ以下の複合プレートであって、ジルコニア質焼結体の表面凹凸の差の最大値が、１ｃｍ２あたり５０μｍ以下である複合プレート。【選択図】  図１
2015089656.tif 000002
【特許請求の範囲】
【請求項１】
ジルコニア質焼結体、繊維強化プラスチックスが積層し、互いに密着固定されてなる厚み２ｍｍ以下の複合プレートであって、ジルコニア質焼結体の表面凹凸の差の最大値が、１ｃｍ２あたり５０μｍ以下である複合プレート。
【請求項２】
ジルコニア質焼結体と繊維強化プラスチックスとの厚み比率（ジルコニア質焼結体厚み／繊維強化プラスチックス厚み）が０．０１〜１である請求項１記載の複合プレート。
【請求項３】
見かけ密度が４．３ｇ／ｃｍ３以下である請求項１又は２に記載の複合プレート。
【請求項４】
ジルコニア質焼結体が、ジルコニアに対して２〜１０ｍｏｌ％のイットリアを含有するジルコニアである請求項１〜３のいずれかに記載の複合プレート。
【請求項５】
ジルコニア質焼結体が、白色顔料、遷移金属酸化物、着色顔料からなる群より選ばれる少なくとも１種を含有するジルコニアである請求項１〜４のいずれかに記載の複合プレート。
【請求項６】
ジルコニア質焼結体の相対密度が９７％以上である請求項１〜５のいずれかに記載の複合プレート。
【請求項７】
ジルコニア質焼結体のビッカース硬度が１０００以上である請求項１〜６のいずれかに記載の複合プレート。
【請求項８】
繊維強化プラスチックスが、ガラス繊維強化プラスチックス又は炭素繊維強化プラスチックスである請求項１〜７のいずれかに記載の複合プレート。
【請求項９】
１３０ｇの鋼球を自由落下させる試験において、破壊高さが１０ｃｍ以上である高耐衝撃性を示すことを特徴とする請求項１〜８のいずれかに記載の複合プレート。
【請求項１０】
ジルコニア質焼結体と繊維強化プラスチックスを、エポキシ系熱硬化型接着剤を用いて３００℃以下の温度で接合することを特徴とする、請求項１〜９のいずれかに記載の複合プレートの製造方法。
【請求項１１】
ジルコニア質焼結体が、ジルコニア粉末と有機バインダーを混合したスラリーを厚さ１ｍｍ以下のグリーンシートに成膜し、次いで１３００〜１５００℃で焼結したものである請求項１０記載の複合プレートの製造方法。
【請求項１２】
請求項１〜９のいずれかに記載の複合プレートを用いた携帯用電子機器の筐体。
【請求項１３】
請求項１〜９のいずれかに記載の複合プレートを用いた時計部材。
【発明の詳細な説明】
【技術分野】
【０００１】
本発明は、意匠性が高く、耐擦傷性、耐衝撃性を有する、ジルコニアと繊維強化プラスチックスとの複合プレートおよびその製造方法に関する。
【背景技術】
【０００２】
近年、スマートフォン等に代表される携帯用電子機器において耐擦傷性、耐衝撃性の優れた部材への需要が高まっている。特に携帯用電子機器の外装部材は、厚み２ｍｍ以下の薄板形状で且つ、落下等の衝突にも耐えなくてはならないため、とりわけ耐衝撃性の高い材質が要求されている。
【０００３】
外装用部材として使用されている材質は、金属、樹脂、ガラスなどがあるが、耐擦傷性、高い意匠性のためガラス素材が広く用いられている。現在使用されているガラス素材は、イオン交換によって強化された強化ガラスである。この強化ガラスにおいては、イオン交換によってガラス表面に数十μｍ程度の強化層を生成し、表面に圧縮応力を発生させ傷の進展を防いでいる。しかしながら強化ガラスの強化機構は、強化層に由来するため、次に示すような課題があり更なる改善が求められている。
（１）強化層を超える傷が入ると直ちに破壊してしまうおそれがある。
（２）ガラス自体のビッカース硬度は６００程度であり、金属、コンクリート等との接触により容易に傷が付き、使用に伴う加傷により強度が著しく低下することがある。
（３）強化ガラスにおいては、強化処理後に加工することが出来ない。
（４）化学強化処理したものであっても、端面の加工傷の存在により端面強度が低下することがある。
（５）強化ガラスの破壊により細かな鋭利な破片を生ずる。
（６）切断・加工後に強化処理をするため、表面凹凸が発生し、反射させた像がゆがむ等意匠性が低下する。
【０００４】
一方、セラミックスは耐熱性、耐摩耗性、耐食性に優れていることから、産業部材用途に広く使用されている。とりわけジルコニアセラミックスは高強度、高靭性かつ高硬度で耐擦傷性を有しており、更に着色による意匠性の向上が容易であることから、時計部材などへの使用が進んでいる。
【０００５】
また、携帯用電子機器等の外装部材へのセラミックスの使用も検討されているが、特に携帯用電子機器の外装部材の場合、耐衝撃性を向上するために部材を厚くすると、部材が重くなり実用的ではなかった。また、部材を軽量化のために薄くすると、落下、衝突等の衝撃に対する部材の耐性が十分でなく、容易に割れてしまい使用することが出来なかった。
【０００６】
セラミックス部材の耐衝撃性の向上については、セラミックス板を繊維強化プラスチックスと接合し砲弾や弾丸などの飛翔体の貫通を防ぐといった、いわゆる合わせガラスと類似した方法が提案されている（例えば、特許文献１、特許文献２等参照）。特許文献１には、厚さ８ｍｍのアルミナ、炭化ケイ素を繊維強化プラスチックスに接合したものが報告されている。
【０００７】
携帯用電子機器などの外装部材には、製品自重程度（１００ｇ程度）の衝撃物の自由落下に対する耐われ性が必要である。従来の方法では、厚いセラミックスを使用せざるを得ないため、部材重量が増加してしまい携帯用外装部材としては使用することは出来なかった。軽量化のためには、薄板で耐われ性を向上させることが必須であるが、これまでに厚さ２ｍｍ以下のジルコニア板において落下、衝突等の衝撃に対する耐われ性を向上させた耐衝撃部材およびその製造方法は存在しなかった。
【０００８】
本発明者らは、薄いジルコニアと繊維強化プラスチックを複合化することで、軽量かつ高い耐衝撃性を有する複合プレートを開発した。更にバルクのジルコニア（１ｍｍ以上の厚みを有するジルコニア質焼結体のみであり複合プレートではない）と同等の高い意匠性を維持するためには、複合プレートのジルコニア表面形状における長周期の平坦性が重要との知見を見出し本発明を完成するに至った。
【先行技術文献】
【特許文献】
【０００９】
【特許文献１】特開２００８−１６２１６４号公報
【特許文献２】特開２００９−２６４６９２号公報
【発明の概要】
【発明が解決しようとする課題】
【００１０】
携帯用電子機器の部材としてジルコニアセラミックスを使用する場合、その耐衝撃性を向上するために部材を厚くする必要があり、未だ改良の余地があった。本発明は、意匠性に優れ、かつ耐衝撃性、特に衝撃による耐われ性を向上させたジルコニア質焼結体と繊維強化プラスチックスとの複合プレートおよびその製造方法に関する。
【課題を解決するための手段】
【００１１】
上記の課題を鑑み、本発明者らは、ジルコニア薄板の鋼球落下における破壊現象を詳細に検討した。その結果、鋼球の落下衝撃によりセラミックス板がたわみ、曲げモーメントが発生し、インパクト面の裏側の面のインパクト点近傍より引っ張り破壊が生じていることを見出した。また材料の弾性率が小さいものほど、衝撃により大きく変形し、長い時間をかけて衝撃を吸収することで、インパクト面の裏面にかかる最大引っ張り応力の絶対値が減少することを見出した。
【００１２】
本発明者らは、上記の知見を基に鋭意検討することで、ジルコニア薄板（弾性率２００ＧＰａ）の裏面に繊維強化プラスチックスを配置し、両者を密着固定し、ジルコニア質焼結体の表面凹凸を制御することで、衝撃変形能をジルコニア薄板に付与し、最大引っ張り応力の低減を図ると共に、引っ張り応力が発生する裏面を繊維強化プラスチックスとし、専ら圧縮応力が発生するインパクト面をジルコニア薄板とする構造を実現し、ジルコニア薄板の耐衝撃性を向上させることを見出し、本発明を完成するに至った。
【００１３】
すなわち、本発明は、ジルコニア質焼結体、繊維強化プラスチックスが積層し、互いに密着固定されてなる厚み２ｍｍ以下の複合プレートであって、１ｃｍ２あたりのジルコニア表面の凹凸の差の最大値が５０μｍ以下の平坦性を有する複合プレート及びその製造方法に関する。
【００１４】
以下、本発明を詳細に説明する。
【００１５】
本発明の複合プレートは、ジルコニア質焼結体、繊維強化プラスチックスが積層し、互いに密着固定されてなる厚み２ｍｍ以下である複合プレートである。軽量のためには好ましくは１．５ｍｍ以下である。更に好ましくは１．０ｍｍ以下である。
【００１６】
本発明の複合プレートにおける、ジルコニア質焼結体の厚みと繊維強化プラスチックスの厚みの比率（ジルコニア質焼結体厚み／繊維強化プラスチックス厚み）は、軽量かつ耐擦傷性に優れる耐衝撃性複合プレートが得られることから、好ましくは０．０１〜１である。ジルコニア質焼結体の厚みが増加して複合プレートの見かけ密度が増加することを抑制し、耐衝撃強度の低下を抑制できる点、及びジルコニア質焼結体の厚みが薄くなることによる耐擦傷性の低下を抑制できる点で、さらに好ましくは０．１〜０．７５、特に好ましくは０．１〜０．５である。
【００１７】
本発明の複合プレートの見かけ密度（ρ（複合プレート））は、ジルコニア質焼結体の真密度（ρ（ジルコニア））と繊維強化プラスチックスの真密度（ρ（繊維強化プラスチックス））から式（１）で与えられる。
【００１８】
ρ（複合プレート）＝ρ（ジルコニア）×ジルコニア体積分率＋ρ（繊維強化プラスチックス）×繊維強化プラスチックス体積分率
＝ρ（ジルコニア）×ジルコニア厚み分率＋ρ（繊維強化プラスチックス）×繊維強化プラスチックス厚み分率  （１）
繊維強化プラスチックスの密度は、プラスチックスの種類および繊維の添加量によって異なるが、一般的な密度としては０．９〜２．４５ｇ／ｃｍ３の密度が例示できる。
【００１９】
本発明の複合プレートの見かけの密度は、外装部材として使用するのに十分な軽量感を得ることができるから、好ましくは４．３ｇ／ｃｍ３以下であり、特に好ましくは３．５ｇ／ｃｍ３以下である。またガラスを用いないことから安全性に関しても優れている。
【００２０】
複合プレートのジルコニア表面の１ｃｍ２あたりの凹凸の差の最大値は、５０μｍ以下であり、好ましくは３０μｍ以下、更に好ましくは２０μｍ以下である。このように表面凹凸を低減することにより、ジルコニアが平滑となり、反射させた像が歪みなくジルコニアに鏡面反射するようになり、バルクと同程度の意匠性を維持することができる。
【００２１】
本発明の複合プレートにおいて、ジルコニア質焼結体と繊維強化プラスチックスは、密着固定されている。両者の密着固定の方法としては、接着剤による固定方法や、プラスチックスを熱、溶剤等に溶かしてジルコニア質焼結体と密着させて固定する方法等を例示することができる。接着剤を用いる場合は、接着層の厚みは、２００μｍ以下が好ましい。接着層の厚みは、好ましくは１００μｍ以下、更に好ましくは５０μｍ以下である。このように密着固定することで、ジルコニア質焼結体と繊維強化プラスチックスとが一体となって変形して衝撃吸収するために耐衝撃性の向上を図ることができる。
【００２２】
本発明の複合プレートにおけるジルコニア質焼結体としては、高強度、耐摩耗性、高靭性を併せ持つイットリア安定化ジルコニアが好ましく、イットリア含有量をジルコニアに対して２〜１０ｍｏｌ％とすることにより、高強度、耐摩耗性、高靭性のイットリア安定化ジルコニアとすることができる。より好ましいイットリア含有量は２〜４ｍｏｌ％である。ジルコニア質焼結体は、イットリア以外の安定化剤のものも使用できる。他の安定化剤としては、カルシア、マグネシア、セリア等が例示できる。
【００２３】
本発明の複合プレートにおけるジルコニア質焼結体には、意匠性を向上できることから、白色顔料、遷移金属酸化物、着色顔料からなる群より選ばれる少なくとも１種以上を含有するジルコニアであってもよい。
【００２４】
白色顔料としては、例えばアルミナ、シリカ、ムライト、酸化亜鉛、スピネル等の酸化物が挙げられ、遷移金属化合物としては、例えば酸化鉄、酸化コバルト、酸化ニッケル、酸化マンガン、酸化クロム、酸化バナジウム、酸化銅等が挙げられ、着色顔料としては、例えば、Ｆｅ、Ｃｏ、Ｎｉ、Ｍｎ等の遷移金属が含まれるスピネル系複合酸化物やエルビウム、ネオジム、プラセオジム等の希土類酸化物が使用できる。また遷移金属を添加したジルコン等が挙げられ、これらの中でも特にアルミナ、シリカ、ムライト、スピネル、スピネル系複合酸化物、希土類酸化物、遷移金属を添加したジルコンが好ましい。
【００２５】
本発明の複合プレートにおけるジルコニア質焼結体は、その相対密度が９７％以上であることが好ましく、より耐擦傷性を向上させるため、また、残留気孔に基づく焼結体表面の凹凸に起因する鏡面仕上げ時の意匠性低下を抑制するためには、９８％以上がより好ましく、９９％以上が更に好ましい。
【００２６】
本発明の複合プレートにおけるジルコニア質焼結体は、十分な耐擦傷性を示すために、そのビッカース硬度が１０００以上であることが好ましく、１１００以上が更に好ましく、１２００以上がより好ましく、１４００以上が極めて好ましい。
【００２７】
本発明の複合プレートに用いる繊維強化プラスチックスとしては、ガラス繊維強化プラスチックス、炭素繊維強化プラスチックス、芳香族ポリアミド繊維強化プラスチックス、セルロース繊維強化プラスチックス等を例示することができる。工業的な利用が容易な炭素繊維強化プラスチックス又はガラス繊維強化プラスチックスが好ましい。また電波透過性が必要な部材に対しては、ガラス繊維強化プラスチックスが好ましい。
【００２８】
繊維強化プラスチックとしては、例えば、不飽和ポリエステルの熱硬化性樹脂、エポキシ樹脂、ポリアミド樹脂、フェノール樹脂、アクリル樹脂、シリコーン、ポリサルフォン、ポリエーテルサルフォン、ＰＥＴ等を例示することができる。
【００２９】
一方、プラスチックスを強化する繊維に関しては、例えば、ガラス繊維、カーボン繊維、セルロース繊維、アラミド繊維、ボロン繊維、ポリエチレン繊維などが挙げられる。これらの繊維を細かく切断し樹脂に均一にまぶしたり、繊維に方向性を持たせたままプラスチックに浸潤させる方法などが挙げられる。
【００３０】
本発明の複合プレートにおける耐衝撃性（耐われ性）は、複合プレートを、アルミ合金の上に厚さ０．１ｍｍの両面テープで接着し、１３０ｇの鋼球を任意の高さから、自由落下させるという衝撃試験において、ジルコニア質焼結体に割れが発生する高さ（破壊高さ）が１０ｃｍ以上、好ましくは１５ｃｍ以上、更に好ましくは２０ｃｍ以上という高い耐衝撃性値を示すものである。１０ｃｍ以上の破壊高さとすることで、携帯用電子機器の筐体として使用した場合、落下や衝突などに対する耐衝撃性を付与することができる。
【００３１】
次に、本発明の複合プレートの製造方法について詳述する。
【００３２】
本発明の複合プレートは、例えば、ジルコニア質焼結体からなる薄板と繊維強化プラスチックスとを接着剤を用いて３００℃以下の温度で接合することで製造できる。接合に用いる接着剤としては、例えば、エポキシ系熱硬化型接着剤、室温で硬化するアクリル系接着剤、シアノアクリレート接着剤、紫外線硬化レジン等の接着剤等を例示することができる。ジルコニア質焼結体と繊維強化プラスチックスとの接合強度が高く、耐熱性、耐衝撃性も高いと言う点で、エポキシ系熱硬化型接着剤を使用することが好ましい。また、接着剤中に無機粒子などのフィラーを添加し、接着層の剛性を向上させることも可能である。より高い接着力を実現するため接着面に対して紫外線／オゾン処理やプラズマ処理をして清浄にすることが好ましい。またジルコニアの接着面は加熱により清浄とすることもできる。
【００３３】
更に熱や溶媒により繊維強化プラスチックスを溶かしジルコニア薄板に溶着させることもできる。また型にジルコニア薄板を配置し、流動性を付与した繊維強化プラスチックスを型に流し込み溶着させ接合体を得ることも可能である。その他として繊維を含浸したプリプレグをジルコニアに密着し、その後、紫外線や熱などにより硬化させポリマー化させ複合体を得ることも可能である。
【００３４】
本発明の複合プレートに係るジルコニア質焼結体の薄板の作製方法は、一般的なセラミックスの成型方法を用いて作製することができる。例えば、プレス法、押し出し法、泥漿鋳込み法、射出成形法、シート成型法が例示できるが、この中でもドクターブレードによるシート成型法が好ましい。具体的には、ジルコニア粉末と有機バインダーを混合したスラリーをドクターブレードにより厚さ１ｍｍ以下のグリーンシートに成膜し、１３００〜１５００℃で焼結し、ジルコニア質焼結体を得て、それを繊維強化プラスチックスに接合した後、ジルコニア質焼結体表面を研削・研磨し複合プレートを製造することができる。焼結は、通常の大気焼結の他、真空焼結、ホットプレス、熱間等方圧加圧法（ＨＩＰ）なども使用することができる。
【００３５】
本発明の複合プレートに用いるジルコニア質焼結体は、表面側が鏡面研磨されたものが好ましい。鏡面を呈する表面粗さとしては、Ｒａ（算術平均高さ）＝０．１μｍ以下が好ましい。算術平均高さは、粗さ曲線から、その平均線の方向に基準長さだけ抜き取り、この抜き取り部分の平均線から測定曲線までの偏差の絶対値を合計し平均した値である。また繊維強化プラスチックに接合するジルコニア質焼結体の表面凹凸の差の最大値は１ｃｍ２あたり５０μｍ以下である。繊維強化プラスチックスに接着してジルコニアを研削・研磨すると加工による残留応力によって容易にソリ・ゆがみが発生するため、接着前に最終形状まで加工を行い、平坦にしたものを繊維強化プラスチックスに接着することが好ましい。なお繊維強化プラスチックに接着した状態で、ジルコニア側を機械加工する場合は、できるだけ残留応力の残らない条件で研削・研磨することが好ましい。
【発明の効果】
【００３６】
本発明の複合プレートは、薄板状であり且つ耐衝撃性や耐擦傷性も高いことから、スマートフォン、タブレット型端末、ノートＰＣ、小型音楽プレーヤー等の携帯用電子機器の筐体部材として使用することができる。またタッチパッドなどの入力装置部材としても使用することができる。またガラス繊維強化プラスチックスを用いたものは、高い電波透過性を有するためにアンテナの保護部材等の部材にも使用できる。更に着色ジルコニアを使用することで、意匠性の向上が容易なことから時計部材としても使用することができる。
【図面の簡単な説明】
【００３７】
【図１】実施例１のジルコニア複合プレートの３次元表面形状。
【図２】実施例１に用いたジルコニア質焼結体の３次元表面形状。
【図３】実施例２のジルコニア複合プレートの３次元表面形状。
【図４】参考例１の複合プレートの表面プロファイル。
【図５】参考例２のジルコニア質焼結体の表面形状。
【実施例】
【００３８】
以下、実施例及び比較例により本発明を具体的に説明する。
（相対密度）        
５枚のジルコニア質焼結体を集めてアルキメデス法を用いて試料の密度を測定した。得られた密度を真密度に対する相対密度として求めた。ジルコニア粉末（東ソー製、商品名「３ＹＳＥ」）を用いた焼結体の真密度は６．０９ｇ／ｃｍ３とした。３ＹＳＥは、３ｍｏｌ％のイットリアを含むジルコニアに対して助剤としてアルミナを０．２５ｗｔ％添加した系である。
（表面形状測定）
複合プレートの表面凹凸の３次元形状測定は、ＺｙｇｏＮｅｗＶｉｅｗ７１００を用いて評価した。テストピース中央を中心として、１ｃｍ２当たりにおける表面凹凸を測定した。起伏の激しい比較例１については、光学顕微鏡を用いて焦点距離を計測することにより表面形状を測定した。
（衝撃強度測定）
複合プレートの衝撃強度評価は鋼球落下試験を用いて行った。鋼球落下試験は、「ウオッチ用ガラスの寸法、試験方法」規格のＩＳＯ１４３６８−３に類似した方法を適用した。すなわち、厚さ５ｍｍの平坦なアルミ合金上（５０ｍｍ×５２ｍｍ）に厚さ０．１ｍｍの両面テープ（３Ｍ製、商品番号「４５１１−１００」）で、複合プレートを固定し、当該複合プレートの中心位置に１３０ｇの鋼球を任意の高さから自由落下させ、複合プレートが破壊する高さを測定した。なおインパクト面については表面粗さＲａ＝０．０２μｍ以下に鏡面研磨したものを用いた。
【００３９】
実施例１
ＴＺ−３ＹＳ−Ｅ（東ソー製）粉末を７００ｇ、分散剤として市販のポリカルボン酸エステル型高分子分散剤１４ｇ、消泡剤として市販のポリエチレングリコールモノ−パラ−イソ−オクチルフェニルエーテル３．５ｇ、溶剤として酢酸エチル２４５ｇ及び酢酸ｎ−ブチル２４５ｇ、結合剤としてブチラール樹脂（重合度約１０００）粉末４９ｇ、及び可塑剤として、工業用のフタル酸ジオクチル４２ｇを添加してボールミルにて４８時間混合した。ドクターブレード装置およびブレードを使用しキャリヤーフィルムとしてポリエチレンテレフタレート（ＰＥＴ）を使用し、キャリヤーフィルム上にグリーンシートを成膜した。
【００４０】
得られたグリーンシートを、多孔質アルミナセッター上に重しのアルミナセッターを載せて焼結した。焼結は、室温から４５０℃までは、昇温速度を５℃／ｈとして、４５０℃で１０時間保持し脱脂を行い、４５０℃から１０００℃までは、昇温速度を５０℃／ｈとし、１０００℃で５時間保持し、その後１４５０℃で２時間保持して焼結した。得られたジルコニア質焼結体の密度は、６．０８５ｇ／ｃｍ３で相対密度は９９．９％以上であった。
【００４１】
得られたジルコニア質焼結体（厚み約０．５ｍｍ）を３２ｍｍ×２５ｍｍに切り出し、平面研削、鏡面研磨機を用いて厚さ０．３２１ｍｍに加工した。機械加工による残留応力を除くために、上下面均等な条件で加工した。平面研削は、＃１４０砥石を用いて行った。研削速度が速いと、残留応力の発生が顕著となりソリが生じるため、研削速度は低速で行った。上下面について同様な条件で研削した後、鏡面研磨を行った。
【００４２】
鏡面研磨は、テグラフォース（丸本ストルラス株式会社）を用いて、９μｍ、６μｍ、１μｍダイヤモンド砥粒を用いて上下面を同じ研磨条件で研磨した。９μｍ、６μｍ砥粒の研磨条件は、時間１０分、圧力３．５Ｎ／ｃｍ２とし、１μｍについては、時間１０分、圧力２．８Ｎ／ｃｍ２とした。得られた焼結体の厚みは、０．２５０ｍｍであり、表面凹凸の最大値は、１ｃｍ２あたり１．３８１μｍの平坦なジルコニア質焼結体であった。
【００４３】
得られたジルコニアジルコニア質焼結体の薄板とエポキシ樹脂ベースのガラス繊維強化プラスチックス（日東シンコー製、エポキシ／ガラスクロス積層成型品ＳＬ−ＥＣ）の各表面をアセトンにより洗浄し、次いで、エポキシ系熱硬化性樹脂（ナガセケムテックス製、商品番号「ＸＮ１２４５ＳＲ」）を接着面に均一に塗布し、複合プレートの上下面に均等に荷重が懸かる状態とし、１２０℃、３０分の条件で接着した。得られた複合プレートを３２ｍｍ×２５ｍｍとなるよう切断加工した。加工による接着剤の剥がれ、ジルコニアのチッピングなど見られず高い加工性であった。見かけ密度の計算には、強化プラチック密度として２．０ｇ／ｃｍ３を用いた。
【００４４】
作製した複合プレートの厚みは、０．９００ｍｍであり各層の厚みは、焼結体０．３２１ｍｍ、接着層４９μｍ、繊維強化プラスチックス０．５３０ｍｍであった。ジルコニア質焼結体の厚み／繊維強化プラスチックスの厚みは０．６１であった。複合プレートの見かけ密度は、３．３５ｇ／ｃｍ３、ビッカース硬度は１２４０であった。得られた複合プレートの、表面凹凸の最大値は、１ｃｍ２あたり１４．６５１μｍであり、反射像の歪みが少ない意匠性の高い平坦な複合プレートが得られた。
【００４５】
５ｃｍ刻みで鋼球落下試験を行った結果、４０ｃｍとなり高い耐衝撃性を示すことが分かった。更に試験済みテストピースの健全な部分を狙い鋼球落下高さ５０ｃｍからそれぞれ一回落下させる鋼球落下試験を行った。割れはなく耐衝撃性は５ｃｍ刻みで評価したものより高くなった。繰り返しの衝撃試験に起因する接着層の界面剥がれなかったために高い値を示したと考えられる。
【００４６】
実施例２
黒色ジルコニア粉末（東ソー製、商品名「ＴＺ−Ｂｌａｃｋ」）を金型プレスによって圧力５０ＭＰａで成形した。成形体を更に圧力２００ＭＰａの冷間静水圧プレス（ＣＩＰ）で成形した。得られた成形体を、大気中、昇温速度１００℃／ｈ、焼結温度１４００℃、１時間保持し焼結した。得られたジルコニア質焼結体を両面研削、両面研磨し１ｍｍ程度の厚みとし、ジルコニア板を得た。得られたジルコニア質焼結体の密度は、５．９９３ｇ／ｃｍ３、相対密度９９．０％であった。ここで黒色の真密度を、６．０５３ｇ／ｃｍ３とした。
【００４７】
得られたジルコニア質焼結体の薄板とガラス繊維強化プラスチック（日東シンコー製、エポキシ／ガラスクロス積層成型品ＳＬ−ＥＣ）の各表面をアセトンにより洗浄し、次いで、エポキシ系熱硬化性樹脂（ナガセケムテックス製、商品番号「ＸＮ１２４５ＳＲ」）を接着面に均一に塗布し、複合プレートの上下面に均等に荷重が懸かる状態とし、１２０℃、３０分の条件で接着した。得られた複合プレートにおける各層の厚みを表１に示した。得られた複合プレートを３２ｍｍ×２５ｍｍとなるよう切断加工した。切断した複合プレートのジルコニア側を研削・研磨することで最終的に０．８ｍｍ程度の複合プレートとした。研削・研磨は残留応力ができるだけ発生しない条件を選んで行った。加工による接着剤の剥がれ、ジルコニアのチッピングなど見られず高い加工性であった。見かけ密度の計算には、強化プラチック密度として２．０ｇ／ｃｍ３を用いた。
【００４８】
作製した複合プレートの厚みは、０．８１７ｍｍであり各層の厚みは、ジルコニア質焼結体０．２７０ｍｍ、接着層３７μｍ、繊維強化プラスチックス０．５１０ｍｍであった。ジルコニア質焼結体の厚み／繊維強化プラスチックスの厚みは０．５３であった。複合プレートの見かけ密度は、３．２３ｇ／ｃｍ３、ビッカース硬度は１２４０であった。得られた複合プレートの、表面凹凸の差の最大値は、１ｃｍ２あたり１１．１０７μｍであり、平坦な複合プレートであり、反射像の歪みが少ない、意匠性の高いものが得られた。
【００４９】
５ｃｍ刻みで鋼球落下試験を行った結果、４０ｃｍとなり高い耐衝撃性を示すことが分かった。更に試験済みテストピースの健全な部分を狙い鋼球落下高さ５０ｃｍからそれぞれ一回落下させる鋼球落下試験を行った。割れはなく耐衝撃性は５ｃｍ刻みで評価したものより高くなった。繰り返しの衝撃試験に起因する接着層の界面剥がれなかったために高い値を示したと考えられる。
【００５０】
参考例１
実施例２と同様な方法を用いて、研削・研磨条件として、加工材に残留応力がのこるようにして、表面凹凸が著しいジルコニア複合プレートを作製した。作製したジルコニア複合プレートは、ジルコニアに反射した像が歪む意匠性の低いものであった。複合プレートについて光学顕微鏡にて表面形状測定した結果、１ｃｍ２あたりの表面凹凸の差の最大値は７２μｍ程度であった。図４に最も凹凸差の顕著な表面プロファイルを２次元データとして示す。
【００５１】
参考例２
実施例２と同様な手順で作製したバルクのジルコニア質焼結体（厚さ１ｍｍ）の表面凹凸像を示す。１ｃｍ２当たりの表面凹凸の最大値の差は、７．０２３μｍであり、焼結体表面の反射像は歪みなく高い意匠性を示すものであった。
【産業上の利用可能性】
【００５２】
本発明のジルコニア質焼結体と繊維強化プラスチックスとの複合プレートは、意匠性が高く軽量でかつ耐衝撃性、耐擦傷性を有するため携帯用電子機器、時計部材等の小型・薄型部材に好適に使用することができる。
【図１】
2015089656.tif 000003
【図２】
2015089656.tif 000004
【図３】
2015089656.tif 000005
【図４】
2015089656.tif 000006
【図５】
2015089656.tif 000007